(57)【特許請求の範囲】
【請求項１】
４０℃における粘度５００〜２０００ｍＰａ・ｓの範囲にあるポリエステルポリオール（Ａ）、及び芳香族ビニルと無水マレイン酸との共重合体（Ｂ）からなる無溶剤型接着剤用ポリオール組成物（Ｘ）と、ポリイソシアネート（Ｙ）とを必須成分とすることを特徴とする無溶剤型接着剤。
【請求項２】
前記ポリエステルポリオール（Ａ）が、脂肪族ポリエステルポリオールである請求項１記載の無溶剤型接着剤。
【請求項３】
前記芳香族ビニルと無水マレイン酸との共重合体（Ｂ）が、その原料モノマーのモル比［芳香族ビニル／無水マレイン酸］が１．５／１〜５／１の芳香族ビニル・無水マレイン酸共重合体である請求項１又は２に記載の無溶剤型接着剤。
【請求項４】
ポリエステルポリオール（Ａ）と、芳香族ビニルと無水マレイン酸との共重合体（Ｂ）との配合比率［（Ａ）／（Ｂ）］が、質量比で１００／０．１〜１００／５となる割合である請求項１〜３のいずれかに記載の無溶剤型接着剤。。
【請求項５】
前記ポリオール組成物（Ｘ）と、前記ポリイソシアネート（Ｙ）との使用割合が、前記ポリイソシアネート（Ｙ）中のイソシアネート基と、前記ポリオール（Ｘ）中の水酸基との当量比［イソシアネート基／水酸基］が１．０〜５．０となる割合である請求項１〜４のいずれかに記載の無溶剤型接着剤。
【請求項６】
請求項１〜５のいずれかに記載の無溶剤型接着剤を第一の基材フィルムに塗布、次いで塗布面に第二の基材フィルムを積層し、該無溶剤型接着剤層を硬化させてなる積層フィルム。
【発明の詳細な説明】
【技術分野】
【０００１】
本発明は無溶剤型接着剤、これに用いるポリオール組成物、及び該接着剤を用いて各種フィルムをラミネートしてなる積層フィルムに関する。更に詳しくは、各種プラスチックフィルム、金属蒸着フィルム、アルミニウム箔等をラミネートして、主として食品、医薬品、洗剤等の包装材料に使用する複合フィルムを製造する際に用いるラミネート用接着剤に関する。
【背景技術】
【０００２】
ポリウレタン樹脂は、基材との密着性や柔軟性に優れる点から軟包装材用ラミネート接着剤として広く使用されており、このウレタン樹脂系接着剤により貼合されたラミネートフィルムは、食品、医薬品、洗剤等の包装材料として用いられている。
【０００３】
従来、有機溶剤に溶解した接着剤をフィルムに塗工し、オーブンを通過する過程で有機溶剤を揮発させ、別のフィルムを貼り合わせるドライラミネーション方式が主流であったが、近年、環境負荷の低減および作業環境の改善の観点から、有機溶剤を含有しない２液タイプの無溶剤型ラミネート接着剤の需要が高まりつつある（下記特許文献１参照）。
【０００４】
斯かる無溶剤型ラミネート接着剤は、これらの環境負荷軽減、作業環境の改善を図ることができる一方で、有機溶剤を希釈剤として使用できないため、適切な塗工性を確保する点から樹脂成分は低分子量とならざるを得ず、その為、ラミネート物の接着強度（ラミネート強度）が低くなり易く、高温でのレトルト処理に対する耐性や、高温環境下でアルミ基材或いはアルミ蒸着基剤への密着性が充分でない、といった問題が生じていた。他方、高分子量化させて強度を向上させた場合には、十分なポットライフが確保できない、という問題が生じていた。
【０００５】
そこで、無溶剤型ラミネート接着剤における、ラミネート強度とポットライフとが両立しない、という技術的トレードオフを解消すべく、下記特許文献１には、ポリオール成分とポリイソシアネート成分とから構成される２液無溶剤型接着剤において、ポリオール成分中にスチレン−無水マレイン酸共重合体とプロピレンカーボネートとを配合したポリオールプレミックスを調整し、これをポリイソシアネート成分と組み合わせる技術が知られている。
【０００６】
然しながら、斯かる技術は、ポリオール成分中にスチレン−無水マレイン酸共重合体と共に希釈剤として毒性のあるプロピレンカーボネートを配合するものであり、無溶剤型接着剤として使用した場合にプロピレンカーボネートが内容物に溶出してしまい、食品用パウチに使用困難なものになるものであった。また、接着性を確保するためにポリオール自体の粘度が高く、ポリオールとスチレン−無水マレイン酸共重合体とプロピレンカーボネートとを配合したポリオールプレミックスを長期保存した際に、スチレン−無水マレイン酸共重合体がポリオールと反応して著しい増粘を招き、接着剤として機能しないものであった。
【先行技術文献】
【特許文献】
【０００７】
【特許文献１】特開２０１５−１１７３２８号公報
【発明の概要】
【発明が解決しようとする課題】
【０００８】
従って、本発明が解決しようとする課題は、有害成分の溶出が回避され、食品包装用途に適用できることに加え、優れたラミネート強度が発現され、特に接着剤の長期保存後においても優れたラミネート強度を発現する無溶剤型接着剤、これに用いるポリイソシアネート組成物、該接着剤を用いて基材フィルムをラミネートしてなる積層フィルムを提供することにある。
【課題を解決するための手段】
【０００９】
本発明者等は、前記課題を解決すべく鋭意研究した結果、ポリイソシアネート／ポリオール硬化型の無溶剤型接着剤において、該ポリオール成分として、４０℃における粘度５００〜２０００ｍＰａ・ｓの範囲にあるポリエステルポリオール（Ａ）、及び芳香族ビニルと無水マレイン酸との共重合体（Ｂ）との混合物を用いることにより、希釈剤成分を使用しなくとも優れた接着性能と経時安定性とを発現できることを見出し、本発明を完成するに至った。
【００１０】
即ち、本発明は、４０℃における粘度５００〜２０００ｍＰａ・ｓの範囲にあるポリエステルポリオール（Ａ）、及び芳香族ビニルと無水マレイン酸との共重合体（Ｂ）を必須成分とすることを特徴とする無溶剤型接着剤用ポリオール組成物に関する。
【００１１】
本発明は、更に、前記ポリポリオール組成物（Ｘ）と、ポリイソシアネート（Ｙ）とを必須成分とすることを特徴とする無溶剤型接着剤に関する。
【００１２】
本発明は、更に、前記無溶剤型接着剤を第一の基材フィルムに塗布、次いで塗布面に第二の基材フィルムを積層し、該接着剤層を硬化させてなる積層フィルムに関する。
【発明の効果】
【００１３】
本発明によれば、有害成分の溶出が回避され、食品包装用途に適用できることに加え、優れたラミネート強度が発現され、特に接着剤の長期保存後においても優れたラミネート強度を発現する無溶剤型接着剤、これに用いるポリイソシアネート組成物、該接着剤を用いて基材フィルムをラミネートしてなる積層フィルムを提供できる。
【発明を実施するための形態】
【００１４】
本発明のポリオール組成物は、前記した通り、４０℃における粘度５００〜２０００ｍＰａ・ｓの範囲にあるポリエステルポリオール（Ａ）、及び芳香族ビニルと無水マレイン酸との共重合体（Ｂ）を必須成分とするものであり、前記ポリエステルポリオール（Ａ）の粘度が５００〜２０００ｍＰａ・ｓの範囲にあることから、希釈剤を実質的に使用しなくとも、芳香族ビニルと無水マレイン酸との共重合体（Ｂ）との相溶性が良好なものとなり、経時安定性に優れたポリオール組成物を得ることができる。なお、ポリエステルポリオール（Ａ）の粘度は、Ｅ型回転粘度計で測定した４０℃における粘度である。ここで、ポリエステルポリオール（Ａ）のＥ型回転粘度計で測定した４０℃における粘度が５００ｍＰａ・ｓを下回る場合には、ポリオール自体の分子量が低くなり十分なラミネート強度が得られなくなる。また、２０００ｍＰａ・ｓを上回る場合は、希釈剤なしで共重合体（Ｂ）と相溶化させることが困難なものとなる他、長期保存時にポリエステルポリオール（Ａ）と共重合体（Ｂ）との反応による増粘を招き易くなる。これらの性能バランスの点から、ポリエステルポリオール（Ａ）は、Ｅ型回転粘度計で測定した４０℃における粘度は、特に７００〜１５００ｍＰａ・ｓの範囲にあることが好ましい。
【００１５】
斯かるポリエステルポリオール（Ａ）は、具体的には、脂肪族ポリオールと脂肪族多価カルボン酸とを反応させて得られるポリエステルポリオール（１）、脂肪族ポリオールと芳香族多価カルボン酸とを反応させて得られるポリエステルポリオール（２）、及び脂肪族環状エステル化合物の開環重合反応によって得られるポリエステルと脂肪族ポリオールとの反応物であるポリエステルポリオール（３）、及び前記ポリエステルポリオール（１）〜（３）とポリイソシアネートとを反応させて得られるウレタン結合含有ポリエステルポリオール（４）が挙げられる。
【００１６】
ここで、ポリエステルポリオール（１）〜（３）の原料となる脂肪族ポリオールとしては、エチレングリコール、プロピレングリコール、１，３−プロパンジオール、１，４−ブタンジオール、１，５−ペンタンジオール、３−メチル−１，５−ペンタンジオール、１，６−ヘキサンジオール、ネオペンチルグリコール、メチルペンタンジオール、ジメチルブタンジオール、ブチルエチルプロパンジオール、ジエチレングリコール、トリエチレングリコール、テトラエチレングリコール、ジプロピレングリコール、トリプロピレングリコール、１，４−シクロヘキサンジオール、１，４−シクロヘキサンジメタノール、トリエチレングリコール等の脂肪族グリコール；グリセリン、トリメチロールプロパン、ペンタエリスリトール等の３官能又は４官能の脂肪族アルコール；ダイマージオール；前記脂肪族グリコール等の重合開始剤の存在下にエチレンオキサイド、プロピレンオキサイド、ブチレンオキサイド、エピクロルヒドリン、テトラヒドロフラン、シクロヘキシレン等のアルキレンオキシドを付加重合した脂肪族ポリエーテルポリオール；該脂肪族ポリエーテルポリオールを更に脂肪族ポリイソシアネートで高分子量化したウレタン結合含有ポリエーテルポリオール等が挙げられる。
【００１７】
次に、ポリエステルポリオール（１）の原料となる脂肪族多価カルボン酸としては、コハク酸、アジピン酸、アゼライン酸、セバシン酸、ドデカンジカルボン酸、無水マレイン酸、フマル酸、１，３−シクロペンタンジカルボン酸、１，４−シクロヘキサンジカルボン酸等が挙げられ、ポリエステルポリオール（２）の原料となる芳香族多価カルボン酸としては、テレフタル酸、イソフタル酸、１，４−ナフタレンジカルボン酸、２，５−ナフタレンジカルボン酸、２，６−ナフタレンジカルボン酸、ナフタル酸、ビフェニルジカルボン酸、１，２−ビス（フェノキシ）エタン−ｐ，ｐ’−ジカルボン酸等が挙げられる。
【００１８】
前記脂肪族ポリエステルポリオール（３）の原料となる脂肪族環状エステル化合物としては、プロピオラクトン、ブチロラクトン、ε−カプロラクトン、σ−バレロラクトン、β−メチル−σ−バレロラクトン等が挙げられる。
【００１９】
また、前記ウレタン結合含有ポリエステルポリオール（４）の原料として用いられるポリイソシアネートとしては、イソホロンジイソシアネート、４，４’−メチレンビス（シクロヘキシルイソシアネート）、１，３−（イソシアナートメチル）シクロヘキサン等の分子構造内に脂環式構造を持つポリイソシアネート；１，６−ヘキサメチレンジイソシアネート、リジンジイソシアネート、トリメチルヘキサメチレンジイソシアネート等の直鎖状脂肪族ポリイソシアネート；トリレンジイソシアネート、キシリレンジイソシアネート、ジフェニルメタンジイソシアネート、１，５−ナフタレンジイソシアネート、トリフェニルメタントリイソシアネートなどの芳香族ポリイソシアネート等が挙げられる。
【００２０】
これらの中でも特に、ポリエステルポリオール自体の粘度が低く、芳香族ビニルと無水マレイン酸との共重合体（Ｂ）との相溶性に優れ、かつ、しかも経時安定性に優れたポリオール組成物が得られる点から、前記ポリエステルポリオール（１）及びポリエステルポリオール（３）として例示した脂肪族ポリエステルポリオールが好ましい。また、斯かる脂肪族ポリエステルポリオール（１）及び（３）のなかでも特にラミネート強度に優れる点からポリエステルポリオール（１）が好ましく、特に水酸基価５０〜３００ｍｇＫＯＨ／ｇの範囲にあるポリエステルポリオール（１）が好ましい。
【００２１】
次に、芳香族ビニル・無水マレイン酸共重合体（Ｂ）は、ラミネート強度、とりわけ金属所癒着面や金属フィルムへの優れた接着性能を発現させるための成分である。また、この接着性能の他、ポリオール／ポリイソシアネート硬化型の無溶剤型ラミネート接着剤では、一般的に４，４’−ジフェニルメタンジイソシアネート（ＭＤＩ）を使用することが、該ＭＤＩ自体が反応性希釈剤として機能することから好ましいものの、ＭＤＩの誘導体であって毒性のある芳香族アミン（以下「ＰＡＡ」と略記する。)を生成してしまうため、これを食品包装用接着剤等に多量に使用した場合には、ＰＡＡが包装材から内容物に溶出するという問題があった。本発明では、該芳香族ビニル・無水マレイン酸共重合体（Ｂ）を配合することにより、ポリイソシアネートに起因する芳香族アミン（ＰＡＡ）の溶出を良好に抑止できる。
【００２２】
斯かる芳香族ビニル・無水マレイン酸共重合体（Ｂ）は、特に限定されるものではないが、該芳香族ビニル・無水マレイン酸共重合体（Ｂ）を構成するモノマー組成比（［芳香族ビニル／無水マレイン酸］のモル比）が１．５／１〜５／１の範囲にあるものが、ポリエステルポリオール（Ａ）との相溶性に優れ、特に接着剤の長期保存後においても優れたラミネート強度を発現できる点から好ましい。また、特にポリエステルポリオール（Ａ）との相溶性の点から、その重量平均分子量１０００〜４０００の範囲であることが好ましく、接着剤強度やＰＡＡ溶出防止の点から酸価０．１〜２０ｍｇＫＯＨ／ｇの範囲であることが好ましい。
【００２３】
斯かる芳香族ビニル・無水マレイン酸共重合体（Ｂ）を構成する芳香族ビニルとしては、具体的にはスチレン、α−メチルスチレン、ジビニルベンゼン等が挙げられるが、なかでもポリイソシアネート組成物（Ｘ）との相溶性に優れる点からスチレンが好ましい。
【００２４】
以上詳述した４０℃における粘度５００〜２０００ｍＰａ・ｓの範囲にあるポリエステルポリオール（Ａ）、及び芳香族ビニルと無水マレイン酸との共重合体（Ｂ）の配合割合は、配合比率［（Ａ）／（Ｂ）］が、質量比で１００／０．１〜１００／５  となる割合であることが好ましい。即ち、（Ｂ）の配合量が配合比率［１００／０．１］以上の場合には、必要な金属密着性を付与することができる。一方、（Ｂ）の配合量が配合比率［１００／５］以下の場合には、前記ポリエステルポリオール（Ａ）との長期に亘る相溶性が良好なり長期保存後の接着性能に一層すぐれた性能を発現できる。
【００２５】
無溶剤型接着剤用ポリオール組成物は、詳述した４０℃における粘度５００〜２０００ｍＰａ・ｓの範囲にあるポリエステルポリオール（Ａ）、及び芳香族ビニルと無水マレイン酸との共重合体（Ｂ）を必須成分とするものであり、希釈剤を使用しなくとも優れた相溶性を発現する。よって、実質的に希釈剤フリーのポリオール組成物とすることが可能となる。
【００２６】
本発明の無溶剤型接着剤用ポリオール組成物は、上記した通り、実質的に希釈剤フリーのポリオール組成物とすることができるが、環境や安全に影響のない範囲で希釈剤を使用してもよいが、その場合、無溶剤型接着剤用ポリオール組成物の固形分濃度が９８質量％以上となるように使用することが望ましい。ここで使用し得る希釈剤としてはプロピレンカーボネート等が挙げられる。
【００２７】
次に本発明の無溶剤型接着剤は、上記したポリオール組成物（Ｘ）と、ポリイソシアネート（Ｙ）とを必須成分とすることを特徴とするものである。
【００２８】
ここで用いるポリイソシアネート（Ｙ）は、例えば、トリレンジイソシアネート、ジフェニルメタンジイソシアネート、１，５−ナフタレンジイソシアネート、トリフェニルメタントリイソシアネート、キシリレンジイソシアネート等の分子構造内に芳香族構造を持つポリイソシアネート；イソホロンジイソシアネート、４，４’−メチレンビス（シクロヘキシルイソシアネート）、１，３−（イソシアナートメチル）シクロヘキサン等の分子構造内に脂環式構造を持つポリイソシアネート；１，６−ヘキサメチレンジイソシアネート、リジンジイソシアネート、トリメチルヘキサメチレンジイソシアネート等の直鎖状脂肪族ポリイソシアネート；これらのポリイソシアネートのビウレット体、イソシアヌレート体、又はトリメチロールプロパン変性したアダクト体；前記した分子構造内に脂環式構造又は芳香族構造を持つポリイソシアネートとポリオール成分との反応生成物であるポリイソシアネートなどが挙げられる。
【００２９】
これらのなかでも特に芳香族構造を持つポリイソシアネートとポリオール成分との反応生成物であるポリイソシアネートが、芳香族ビニル・無水マレイン酸共重合体（Ｂ）との相溶性に優れる点から好ましい。
【００３０】
ここで、芳香族構造を持つポリイソシアネートと反応させるポリオール成分としては、具体的には、エチレングリコール、プロピレングリコール、１，３−プロパンジオール、１，４−ブタンジオール、１，５−ペンタンジオール、３−メチル−１，５−ペンタンジオール、１，６−ヘキサンジオール、ネオペンチルグリコール、メチルペンタンジオール、ジメチルブタンジオール、ブチルエチルプロパンジオール、ジエチレングリコール、トリエチレングリコール、テトラエチレングリコール、ジプロピレングリコール、トリプロピレングリコール、ビスヒドロキシエトキシベンゼン、１，４−シクロヘキサンジオール、１，４−シクロヘキサンジメタノール、トリエチレングリコール等のグリコール；グリセリン、トリメチロールプロパン、ペンタエリスリトール等の３官能又は４官能の脂肪族アルコール；ビスフェノールＡ、ビスフェノールＦ、水素添加ビスフェノールＡ、水素添加ビスフェノールＦ等のビスフェノール；ダイマージオール；前記グリコール等の重合開始剤の存在下にエチレンオキサイド、プロピレンオキサイド、ブチレンオキサイド、スチレンオキサイド、エピクロルヒドリン、テトラヒドロフラン、シクロヘキシレン等のアルキレンオキシドを付加重合したポリエーテルポリオール；ポリエステルポリオール（Ａ）として例示した前記ポリエステルポリオール（１）〜（３）が挙げられる。
【００３１】
これらのポリオール成分のなかでも、特に、ポリオール組成物（Ｘ）との相溶性に優れるポリイソシアネート（Ｙ）が得られる点から、前記ポリエーテルポリオール、又は、脂肪族ポリエステルポリオールである前記ポリエステルポリオール（１）が好ましい。また、ポリオール成分として前記ポリエーテルポリオールと前記ポリエステルポリオール（１）とを併用してもよく、その場合、両者の質量比［ポリエステルポリオール（１）／ポリエーテルポリオール］が９９／１〜７０／３０の範囲であることが得られる２種のポリイソシアネートの相溶性の点から好ましい。
【００３２】
上記した前記ポリエーテルポリオールをベースとするポリエーテルポリウレタンポリイソシアネート、及び、前記ポリエステルポリオール（１）をベースとするポリエステルポリウレタンポリイソシアネートは重量平均分子量（Ｍｗ）が１０００〜４０００の範囲であることが、エージング時間を短くしつつ、適正なポットライフを確保できる点から好ましい。また、前記ポリエーテルポリオールをベースとするポリエーテルポリウレタンポリイソシアネート、及び、前記ポリエステルポリオール（１）〜（３）をベースとするポリエステルポリウレタンポリイソシアネートは、滴定法（ジ−ｎ−ブチルアミン使用）によるイソシアネート含有率が５〜２０質量％のものが、適正な樹脂粘度となって塗工性に優れる点から好ましい。
【００３３】
また、本発明の無溶剤型接着剤は、ポリオール組成物（Ｘ）中の水酸基と、ポリイソシアネート（Ｙ）中のイソシアネート基との当量比〔イソシアネート基／水酸基〕が１．０〜５．０であることがラミネート強度やヒートシール時の耐熱性に優れる点から好ましく、特に１．５〜３．５の範囲であることがこれらの性能が顕著なものとなる点から好ましい。
【００３４】
本発明の接着剤は、詳述した通り、ポリイソシアネート組成物（Ｘ）と、前記ポリオール（Ｙ）とを必須成分とするものであるが、更に、肪族環状アミド化合物を、ポリオール組成物（Ｘ）、及びポリイソシアネート（Ｙ）のどちらか一方の成分に混合させるか、或いは、第３成分として塗工時に配合することにより、ラミネート包装体において芳香族アミンに代表される有害な低分子化学物質の内容物への溶出が効果的に抑制できる。
【００３５】
ここで用いる脂肪族環状アミド化合物は、例えば、δ−バレロラクタム、ε−カプロラクタム、ω−エナントールラクタム、η−カプリルラクタム、β−プロピオラクタム等が挙げられる。これらの中でも低分子化学物質の溶出量低減の効果に優れる点からε−カプロラクタムが好ましい。また、その配合量は、ポリオール組成物（Ｘ）１００質量部あたり、脂肪族環状アミド化合物を０．１〜５質量部の範囲で混合させることが好ましい。
【００３６】
本発明の接着剤は、必要に応じて、顔料を併用してもよい。この場合使用可能な顔料としては、特に限定されるものではなく、例えば、塗料原料便覧１９７０年度版（日本塗料工業会編）に記載されている体質顔料、白顔料、黒顔料、灰色顔料、赤色顔料、茶色顔料、緑色顔料、青顔料、金属粉顔料、発光顔料、真珠色顔料等の有機顔料や無機顔料、さらにはプラスチック顔料などが挙げられる。これら着色剤の具体例としては種々のものが掲げられ、有機顔料としては、例えば、ベンチジンエロー、ハンザエロー、レーキッド４Ｒ等の、各種の不溶性アゾ顔料；レーキッドＣ、カーミン６Ｂ、ボルドー１０等の溶性アゾ顔料；フタロシアニンブルー、フタロシアニングリーン等の各種（銅）フタロシアニン系顔料；ローダミンレーキ、メチルバイオレットレーキ等の各種の塩素性染め付けレーキ；キノリンレーキ、ファストスカイブルー等の各種の媒染染料系顔料；アンスラキノン系顔料、チオインジゴ系顔料、ペリノン系顔料等の各種の建染染料系顔料；シンカシアレッドＢ等の各種のキナクリドン系顔料；ヂオキサジンバイオレット等の各種のヂオキサジン系顔料；クロモフタール等の各種の縮合アゾ顔料；アニリンブラックなどが挙げられる。
【００３７】
無機顔料としては、例えば、黄鉛、ジンククロメート、モリブデートオレンジ等の如き、各種のクロム酸塩；紺青等の各種のフェロシアン化合物；酸化チタン、亜鉛華、マピコエロー、酸化鉄、ベンガラ、酸化クロームグリーン、酸化ジルコニウム等の各種の金属酸化物；カドミウムエロー、カドミウムレッド、硫化水銀等の各種の硫化物ないしはセレン化物；硫酸バリウム、硫酸鉛等の各種の硫酸塩；ケイ酸カルシウム、群青等の各種のケイ酸塩；炭酸カルシウム、炭酸マグネシウム等の各種の炭酸塩；コバルトバイオレット、マンガン紫等の各種の燐酸塩；アルミニウム粉、金粉、銀粉、銅粉、ブロンズ粉、真鍮粉等の各種の金属粉末顔料；これら金属のフレーク顔料、マイカ・フレーク顔料；金属酸化物を被覆した形のマイカ・フレーク顔料、雲母状酸化鉄顔料等のメタリック顔料やパール顔料；黒鉛、カーボンブラック等が挙げられる。
【００３８】
体質顔料としては、例えば、沈降性硫酸バリウム、ご粉、沈降炭酸カルシウム、重炭酸カルシウム、寒水石、アルミナ白、シリカ、含水微粉シリカ（ホワイトカーボン）、超微粉無水シリカ（アエロジル）、珪砂（シリカサンド）、タルク、沈降性炭酸マグネシウム、ベントナイト、クレー、カオリン、黄土などが挙げられる。
【００３９】
さらに、プラスチック顔料としては、例えば、ＤＩＣ（株）製「グランドールＰＰ−１０００」、「ＰＰ−２０００Ｓ」等が挙げられる。
【００４０】
本発明で用いる顔料としては、耐久性、耐侯性、意匠性に優れることから、白色顔料としての酸化チタン、亜鉛華等の無機酸化物、黒色顔料としてのカーボンブラックがより好ましい。
【００４１】
本発明で用いる顔料の質量割合は、ポリイソシアネート組成物（Ｘ）及びポリオール（Ｙ）の合計１００質量部に対して、１〜４００質量部、中でも１０〜３００質量部とすることが、接着性、耐ブロッキング性などに優れることからより好ましい。
【００４２】
また本発明の無溶剤型接着剤には接着促進剤を用いることもできる。接着促進剤にはシランカップリング剤、チタネート系カップチング剤、アルミニウム系等のカップリング剤、エポキシ樹脂が挙げられる。   
【００４３】
シランカップリング剤としては、例えば、γ−アミノプロピルトリエトキシシラン、γ−アミノプロピルトリメトキシシラン、Ｎ−β（アミノエチル）−γ−アミノプロピルトリメトキシシラン、Ｎ−β（アミノエチル）−γ−アミノプロピルトリメチルジメトキシシラン、Ｎ−フェニル−γ−アミノプロピルトリメトキシシラン等のアミノシラン；β−（３，４−エポキシシクロヘキシル）エチルトリメトキシシラン、γ−グリシドキシプロピルトリメトキシシラン、γ−グリシドキシプロピルトリエトキシシラン等のエポキシシラン；ビニルトリス（β−メトキシエトキシ）シラン、ビニルトリエトキシシラン、ビニルトリメトキシシラン、γ−メタクリロキシプロピルトリメトキシシラン等のビニルシラン；ヘキサメチルジシラザン、γ−メルカプトプロピルトリメトキシシラン等を挙げることが出来る。
【００４４】
チタネート系カップリング剤としては、例えば、テトライソプロポキシチタン、テトラ−ｎ−ブトキシチタン、ブチルチタネートダイマー、テトラステアリルチタネート、チタンアセチルアセトネート、チタンラクテート、テトラオクチレングリコールチタネート、チタンラクテート、テトラステアロキシチタン等を挙げることが出来る。   
【００４５】
また、アルミニウム系カップリング剤としては、例えば、アセトアルコキシアルミニウムジイソプロピレート等が挙げることが出来る。   
【００４６】
エポキシ樹脂としては、一般的に市販されているエピービス型、ノボラック型、βーメチルエピクロ型、環状オキシラン型、グリシジルエーテル型、グリシジルエステル型、ポリグリコールエーテル型、グリコールエーテル型、エポキシ化脂肪酸エステル型、多価カルボン酸エステル型、アミノグリシジル型、レゾルシン型等の各種エポキシ樹脂が挙げられる。
【００４７】
本発明の無溶剤型接着剤には、必要であれば、前記以外のその他の添加剤を含有させてもよい。添加剤としては、例えば、レベリング剤；コロイド状シリカ、アルミナゾルなどの無機微粒子；ポリメチルメタクリレート系の有機微粒子；消泡剤；タレ性防止剤；湿潤分散剤；粘性調整剤；紫外線吸収剤；金属不活性化剤；過酸化物分解剤；難燃剤；補強剤；可塑剤；潤滑剤；防錆剤；蛍光性増白剤；無機系熱線吸収剤；防炎剤；帯電防止剤；脱水剤などが挙げられる。
【００４８】
これらの顔料、接着促進剤、添加剤は、ポリオール組成物（Ｘ）、及びポリイソシアネート（Ｙ）のどちらか一方の成分に混合させるか、或いは、第3成分として塗工時に配合して使用することができる。
【００４９】
本発明の積層フィルムは、以上詳述した本発明の無溶剤型接着剤を第一のプラスチックフィルムに塗布、次いで塗布面に第二のプラスチックフィルムを積層し、該接着剤層を硬化させて得られるものである。
【００５０】
具体的には、本発明の無溶剤型接着剤を、例えば、ロールコーター塗工方式で第一のプラスチックフィルムに塗布し、次いで、乾燥工程を経ることなく、他の基材を貼り合わせる方法が挙げられる。塗工条件は、通常のロールコーターでは、２５℃〜１２０℃程度まで加熱した状態で、５００〜２５００ｍＰａ・ｓ程度が好ましい。また塗布量は、０．５〜５ｇ／ｍ２が好ましく、より好ましくは、０．５〜３ｇ／ｍ２程度で使用するのがよい。
【００５１】
本発明の無溶剤型接着剤を用いた場合、ラミネートした後、常温または加温下で、６〜２４時間で接着剤が硬化し、実用物性を発現する。
【００５２】
ここで用いる、第一のプラスチックフィルムとしては、ＰＥＴ（ポリエチレンテレフタレート）フィルム、ナイロンフィルム、ＯＰＰ（２軸延伸ポリプロピレン）フィルム、各種蒸着フィルム等のベースフィルムやアルミ箔等が挙げられ、また、前記他の基材としては、ＣＰＰ（無延伸ポリプロピレン）フィルム、ＬＬＤＰＥ（直鎖低密度ポリエチレン）フィルム等のシーラントフィルムが挙げられる。
【００５３】
この様にして得られる積層フィルムは、主に洗剤、薬剤を充填する包装材料として工業的に使用することができる。具体的な用途としては、洗剤、薬剤として、洗濯用液体洗剤、台所用液体洗剤、浴用液体洗剤、浴用液体石鹸、液体シャンプー、液体コンディショナー等が挙げられる。   
【００５４】
本発明の無溶剤型接着剤を用いて製造された包装材料は、洗剤や薬剤などの内容物の充填時はもとより、充填後の時間経過後も、デラミネーション等のラミネート構成体の剥離を発生させず、優れた接着性、内容物耐性を有する。  
【実施例】
【００５５】
以下に、本発明の内容および効果を実施例により更に詳細に説明する。また、各実施例及び比較例で原料として用いた原料ポリオールを以下に示す。
【００５６】
合成例１［ポリエステルポリオール樹脂Ａ１の合成］
ジエチレングリコールの５１９質量部、トリメチロールプロパン６４質量部を反応容器に仕込み、窒素ガス気流下で撹拌しながら８０℃に加熱して溶解した。更に撹拌しながらアジピン酸  ５８２質量部を反応容器に仕込み１５０℃〜２４０℃に加熱してエステル化反応を行った。酸価が５以下になったところで反応容器を徐々に減圧し、１ｍｍＨｇ以下、２００〜２４０℃で１時間反応させ、水酸基価１８０ｍｇＫＯＨ／ｇ、酸価１．３ｍｇＫＯＨ／ｇ、両末端に水酸基を有するポリエステルポリオール樹脂Ａ１を得た。得られたポリエステルポリオール樹脂Ａ１のＥ型回転粘度計による４０℃における粘度は８００ｍＰａ・ｓであった。
【００５７】
合成例２［ポリエステルポリオール樹脂Ａ２の合成］
エチレングリコール  １６３質量部、ネオペンチルグリコール２７３質量部を反応容器に仕込み、窒素ガス気流下で撹拌しながら８０℃に加熱して溶解した。更に撹拌しながらイソフタル酸５０５質量部、セバシン酸２０５質量部を反応容器に仕込み１５０℃〜２４０℃に加熱してエステル化反応を行った。酸価が５ｍｇＫＯＨ／ｇ以下になったところで反応容器を徐々に減圧し、１ｍｍＨｇ以下、２００〜２４０℃で１時間反応させ、水酸基価１３５ｍｇＫＯＨ／ｇ、酸価０．８ｍｇＫＯＨ／ｇの両末端に水酸基を有するポリエステルポリオール樹脂Ａ２を得た。
なお、得られたポリエステルポリオール樹脂Ａ２は、高粘度であり、Ｅ型回転粘度計による４０℃の条件ではトルクオーバーで測定不能であった。
【００５８】
合成例３［ジイソシアネート化合物Ｙの合成］
ジエチレングリコール  ５６０質量部を反応容器に仕込み、窒素ガス気流下で撹拌しながら８０℃に加熱した。更に撹拌しながらアジピン酸６００質量部を反応容器に仕込み１５０℃〜２４０℃に加熱してエステル化反応を行った。酸価が５ｍｇＫＯＨ／ｇ以下になったところで反応容器を徐々に減圧し、１ｍｍＨｇ以下、２００〜２４０℃で１時間反応させ、水酸基価１３０ｍｇＫＯＨ／ｇ、酸価０．８ｍｇＫＯＨ／ｇの両末端に水酸基を有するポリエステルジオール樹脂を得た。
さらに得らえたポリエステルジオール樹脂１１００質量部に対して、４，４−メチレンビスジフェニルイソシアネート２５０質量部、ＭＤＩ混合物［ＢＡＳＦ社製「ルプラネートＭＩ」１０００質量部を反応容器に仕込み、窒素ガス気流下で撹拌しながら８５℃に加熱し約１０時間反応させ、イソシアネート％が１３．０％末端イソシアネートからなるジイソシアネート化合物Ｙを得た。
【００５９】
実施例１［ポリオール組成物Ｘ１の製造］
合成例１で得られたポリエステルポリオール樹脂Ａ１の９８質量部に対して、スチレンと無水マレイン酸とを反応比率［スチレン／無水マレイン酸］が１／１で反応させて得られたスチレン・無水マレイン酸共重合体（クレイ・バレー社「ＳＭＡ１０００」、酸価４８０ｍｇＫＯＨ／ｇ、重量平均分子量（Ｍｗ）５５００、以下これを「ＳＭＡ−Ｂ１」と略記する。）２質量部を反応容器に仕込み、窒素ガス気流下で撹拌しながら１３０℃に加熱し溶解させ、ＳＭＡ−Ｂ１を２質量％含有するポリエステルポリオールを得た。
このＳＭＡ−Ｂ１を２質量％含有する組成物を、ポリオール組成物Ｘ１とする。
【００６０】
実施例２［ポリオール組成物Ｘ２の製造］
合成例１で得られたポリエステルポリオール樹脂Ａ１の９９．９質量部に対して、ＳＭＡ−Ｂ１の０．１質量部を反応容器に仕込み、実施例１と同様にして組成物を製造した。
このＳＭＡ−Ｂ１を０．１質量％含有する組成物を、ポリオール組成物Ｘ２とする。
【００６１】
実施例３［ポリオール組成物Ｘ３の製造］
合成例１で得られたポリエステルポリオール樹脂Ａ１の９５質量部に対して、ＳＭＡ−Ｂ１の５質量部を反応容器に仕込み、実施例１と同様にして組成物を製造した。
このＳＭＡ−Ｂ１を５質量％含有する組成物を、ポリオール組成物Ｘ３とする。
【００６２】
実施例４［ポリオール組成物Ｘ４の製造］
合成例１で得られたポリエステルポリオール樹脂Ａ１の９８質量部に対して、スチレンと無水マレイン酸とを反応比率［スチレン／無水マレイン酸］が２／１で反応させて得られたスチレン・無水マレイン酸共重合体（クレイ・バレー社「ＳＭＡ２０００」、酸価３５５ｍｇＫＯＨ／ｇ、重量平均分子量（Ｍｗ）７５００、以下これを「ＳＭＡ−Ｂ２」と略記する。）を２質量部添加する他は実施例１と同様にしてポリオール組成物を得た。
このＳＭＡ−Ｂ２を２質量％含有する樹脂をポリオール組成物Ｘ４とする。
【００６３】
比較例１［ポリオール組成物Ｘ５の製造］
合成例２で得られたポリエステルポリオール樹脂Ａ２の１００質量部に対して、ＳＭＡ−Ｂ１の５質量部、プロピレンカーボネート３質量部を反応容器に仕込み、実施例１と同様にして組成物を製造した。
このＳＭＡ−Ｂ１を５質量％含有する組成物を、ポリオール組成物Ｘ５とする。
【００６４】
実施例５〜８、比較例２、及び比較例３
表１の配合に従い接着剤を調整し、下記の各種評価を行った。結果を表１に示す。
【００６５】
[ラミネート強度]
表１の配合に従い、接着剤を配合した後、印刷インキユニビアＮＴ(ＤＩＣ製)で図柄をグラビア印刷したＰＥＴフィルムに、塗布量が固形分２．０ｇ／ｍ２程度となるように塗布し、ラミネーターでこのフィルムの塗布面とＬＬＤＰＥフィルムと貼合し、ラミネートフィルムを作製した。このラミネートフィルムを４０℃の恒温槽に３日間保存した。
ラミネートフィルムから１５ｍｍ幅で切り取り、引張り試験機を使用して、Ｔ型剥離により剥離速度３００ｍｍ／ｍｉｎで接着強度（Ｎ／１５ｍｍ）を測定した。
（経時保存後の評価）
ポリイソシアネート組成物Ｘ１〜Ｘ１０、ポリエステルポリオール組成物Ｙ’、ポリイソシネート樹脂ｘ１、ポリイソシネート組成物ｘ２〜ｘ３、ポリイソシネート樹脂ｘ４を製造した後、６０℃にて１０日間静置した後に、表１の配合に従い接着剤を配合し、同様にしてラミネート強度を測定した。
【００６６】
［レトルト後のラミネート強度及び外観］
接着剤を配合した後、印刷インキ（ＤＩＣ(株)製「ユニビアＮＴ」)で図柄をグラビア印刷したＰＥＴフィルムに、塗布量が固形分２．０ｇ／ｍ２程度となるように塗布し、ラミネーターでこのフィルムの塗布面とＬＬＤＰＥフィルムと貼合し、ラミネートフィルムを作製した。このラミネートフィルムを４０℃の恒温槽に３日間保存した。
このラミネートフィルムを１５０ｍｍ×３００ｍｍで切り取り、ＬＬＤＰＥが内側になるように折り曲げ、１ａｔｍ、１８０℃、１秒間でヒートシールしてパウチを作製した。内容物として１／１／１ソース(ミートソース : 植物油 : 食酢=1 : 1 : 1)を加えた。
このパウチをボイル試験機で、９８℃、１時間ボイルした。パウチを取り出し、内容物除去後、１５ｍｍ幅で切り取り、引張り試験機を使用して、Ｔ型剥離により剥離速度３００ｍｍ／ｍｉｎで接着強度（Ｎ／１５ｍｍ）を測定した。
また、取り出し後のそれぞれのパウチの外観を観察し、デラミの発生の有無により、以下の評価を行った。
【００６７】
評価○：デラミなし
評価△：デラミ箇所が５点以下
評価×：デラミ箇所が６点以上
【００６８】
［配合後４０℃−３０分後の粘度］
ポリオール組成物Ｘ１〜Ｘ５を製造した後、表１の配合に従って接着剤を調整し、４０℃―３０分後のＥ型粘度計での粘度を測定した（単位：ｍＰａ・ｓ）。
【００６９】
（経時保存後の評価）
ポリオール組成物Ｘ１〜Ｘ５を製造した後、６０℃にて１０日間静置した後に、表１の配合に従い接着剤を配合し、同様にしてラミネート強度、配合後４０℃−３０分後のＥ型粘度計での粘度、レトルト後のラミネート強度、及び外観を評価した。
【００７０】
【表１】
0006617916.tif 000002